(57)【要約】【課題】  強度、透明性、増粘性に優れ、且つ透過率の温度依存性が小さいシリコーンが得られるシリコーン用充填剤及びシリコーン組成物を提供する。【解決手段】  ＢＥＴ法による比表面積が４００〜１０００ｍ２／ｇであり、ＢＪＨ法による細孔容積及び細孔半径のピークが各々３〜８ｍｌ／ｇ、１０〜５０ｎｍであり、レーザー回折式粒度分布により測定された体積基準累積５０％径（Ｄ５０）値が１〜２０μｍであるエアロゲルをシリコーン充填剤として用いる。【選択図】  なし【特許請求の範囲】
【請求項１】
ＢＥＴ法による比表面積が４００〜１０００ｍ２／ｇであり、ＢＪＨ法による細孔容積及び細孔半径のピークが各々３〜８ｍｌ／ｇ、１０〜５０ｎｍであり、レーザー回折式粒度分布により測定された体積基準累積５０％径（Ｄ５０）値が１〜２０μｍであるエアロゲルからなることを特徴とするシリコーン用充填剤。
【請求項２】
上記エアロゲルが、シリカ系エアロゲルであることを特徴とする、請求項１に記載のシリコーン用充填剤。
【請求項３】
上記エアロゲルの、レーザー回折式粒度分布により測定された体積基準累積１０％径（Ｄ１０）と体積基準累積９０％径（Ｄ９０）との比（Ｄ１０／Ｄ９０）が０．３以上であることを特徴とする、請求項１又は２記載のシリコーン用充填剤。
【請求項４】
上記エアロゲルが、疎水化剤により疎水化処理されていることを特徴とする、請求項１〜３のいずれか一項に記載のシリコーン用充填剤。
【請求項５】
請求項１〜４に記載のエアロゲルを、シリコーン１００重量部に対し１０〜１５０重量部配合したことを特徴とするシリコーン組成物。
【発明の詳細な説明】
【技術分野】
【０００１】
本発明は、シリコーンに充填した際に、優れた強度と透明性のあるシリコーンを得ることが可能なエアロゲル、及び当該エアロゲルを配合したシリコーン組成物に関する。
【背景技術】
【０００２】
シリコーンは、優れた耐熱性、耐寒性、耐候性、電気絶縁性を示す材料であり、家電やＯＡ機器用のパッキン類等や、ＬＥＤ用の封止材料として有用に用いられる。当該シリコーンには、粘度や強度を向上させる目的でシリカが添加されることが一般的に行われている。
【０００３】
上記のシリカとしては、強度を発現する効果に優れているという理由により、ヒュームドシリカが通常用いられる。しかしながら、ヒュームドシリカの充填量を増加すると、シリコーンが本来持っている透明性が損なわれるという問題がある。その問題を回避する手段としては、シリコーンゴムの屈折率をシリカの屈折率に合わせるといった方法がある。（特許文献１）しかしながら、上記手段によれば、室温においては、透明性の良いシリコーンゴムが得られるものの、シリカ、及びシリコーンゴムの屈折率の温度依存性が異なるため、高温領域では不透明になるという問題があった。そのため、ＬＥＤ用の封止材料のように、発熱により温度が変化する場合においては、温度が高くなるにつれて透過率が低下する等シリコーンの透明性において課題が残されていた。
【先行技術文献】
【特許文献】
【０００４】
【特許文献１】特開平１０−１２０９０６
【発明の概要】
【発明が解決しようとする課題】
【０００５】
従って本発明の目的は、シリコーンの透明性を損なわず、樹脂の強度や粘度を向上可能な、シリコーン充填用エアロゲルを提供することである。さらに、温度変化に対しても透明性を維持できる、透過率の温度依存性が小さいシリコーン充填用エアロゲル及びシリコーン組成物を提供することである。
【課題を解決するための手段】
【０００６】
本発明者らは、上記の課題を解決するために鋭意検討を重ねた。その結果、高比表面積を有し、且つ細孔容量が大きいことが特徴である特定のエアロゲルをシリコーン用充填剤として用いることにより、シリコーン特有の透明性を損なうことなく、優れた強度を有するシリコーンが得られることが分かった。本発明者らは、更に検討を進め、エアロゲルの体積基準累積５０％径（Ｄ５０径）を特定の範囲とすることにより、強度、透明性に優れ、且つ透過率の温度依存性が小さいシリコーンが得られることを見出し、本発明を完成させるに至った。
【０００７】
即ち、本発明は、ＢＥＴ法による比表面積が４００〜１０００ｍ２／ｇであり、ＢＪＨ法による細孔容積及び細孔半径のピークが各々３〜８ｍｌ／ｇ、１０〜５０ｎｍであり、レーザー回折式粒度分布により測定された体積基準累積５０％径（Ｄ５０径）が１〜２０μｍであることを特徴とするシリコーン充填用エアロゲルである。
【発明の効果】
【０００８】
本発明のエアロゲルは、シリコーンに充填した際に、樹脂強度の向上に優れ、シリコーン特有の透明性を損なうことなく、また、温度変化に関係なく優れた透明性を維持することが可能となるため、シリコーン製の各種製品、例えば、電気機器の保護フィルム、安全ガラスの中間層、コンタクトレンズ等の充填剤として好適に使用できる。本発明のエアロゲルを充填することにより、強度と透明性に優れたシリコーンが得られるため、その産業的な利用価値は非常に大きい。
【発明を実施するための形態】
【０００９】
以下、本発明についてさらに詳しく説明する。
【００１０】
本発明のエアロゲルは高い空隙率を有し、分散媒体として気体を伴う固体材料であって、特に空隙率６０％以上の固体材料をいう。なお、上記空隙率は、見掛けの体積中に含まれている気体の量を体積百分率で表した値である。
上記エアロゲルを構成する物質は特に限定されないが、金属酸化物であることが好ましく、該金属酸化物は、常温・常圧、大気中で安定な酸化物を構成する金属元素であれば特に限定されず、単独金属酸化物、及び２種以上の金属元素を含む複合酸化物とすることができる。
【００１１】
単独金属酸化物である場合、具体的には、シリカ（二酸化ケイ素）、アルミナ、チタニア、ジルコニア、マグネシア（ＭｇＯ）、酸化鉄、酸化銅、酸化亜鉛、酸化錫、酸化タングステン、酸化バナジウム等が挙げられ、なかでも、樹脂組成物の軽量化、即ち嵩密度をより小さくできる点、及び安価で入手しやすい点から、シリカが好ましい。
【００１２】
複合酸化物である場合、具体的には、シリカ−アルミナ、シリカ−チタニア、シリカ−チタニア−ジルコニア等が挙げられ、また複合酸化物とする場合、単独酸化物が水分に対して比較的敏感なアルカリ金属やアルカリ土類金属（周期律第４周期（Ｃａ）以降）を構成金属元素として含むことも可能であるが、シリカを主成分とする複合酸化物であることが好ましい。上記シリカを主成分とする複合酸化物は、当該複合酸化物が含む酸素以外の元素群に占めるケイ素（Ｓｉ）のモル比率がモル比でシリカを５０％以上１００％未満であって、好ましくは６５％以上であり、より好ましくは７５％以上であり、さらに好ましくは８０％以上である。
【００１３】
上記シリカを主成分とする複合酸化物において、ケイ素以外に含有される金属元素として好ましいものとしては、マグネシウム、カルシウム、ストロンチウム、バリウム等の周期律表第ＩＩ族金属；アルミニウム、イットリウム、インジウム、ホウ素、ランタン等の周期律表第ＩＩＩ族金属（なお、ホウ素は金属元素として扱うものとする。）；及び、チタニウム、ジルコニウム、ゲルマニウム、スズ等の周期律表第ＩＶ族金属等を例示でき、これらの中でも、Ａｌ、Ｔｉ、及びＺｒを特に好ましく採用できる。シリカを主成分とする複合酸化物は、ケイ素以外に２種以上の金属元素を含有していてもよい。
尚、本発明において、シリカ系エアロゲルとは、上記シリカ、若しくは、シリカを主成分とする複合酸化物からなるエアロゲルをいう。
【００１４】
本発明のエアロゲルは、ＢＥＴ法による比表面積が４００〜１０００ｍ２／ｇ、好ましくは５００〜８００ｍ２／ｇ、更に好ましくは、５００〜６５０ｍ２／ｇである。比表面積は、エアロゲルを構成する１次粒子の粒径に依存しており、大きくなればなるほど一次粒子の粒子径は小さく、例えば、比表面積が６００ｍ２／ｇの場合には、１次粒子径は５ｎｍ程度となる。
【００１５】
比表面積が大きくなるほどシリコーンに充填した場合に、強度、増粘性が向上し、また透明性が良好になるが、上記範囲を超えて大きくなると、エアロゲルの細孔構造を維持することが難しくなり、細孔が潰れやすくなる。比表面積が上記範囲を超えて小さくなると、当該エアロゲルをシリコーンに充填した場合の樹脂強度、増粘性、透明性が低下する。
上記「ＢＥＴ法による比表面積」は、測定対象のサンプルを１ｋＰａ以下の真空下において１５０℃の温度で２時間以上乾燥させ、その後、液体窒素温度における窒素の吸着側のみの吸着等温線を測定し、該吸着等温線をＢＥＴ法により解析して求めた値であって、その際の解析に用いる圧力範囲は、相対圧０．１〜０．２５の範囲である。
【００１６】
本発明のエアロゲルは、ＢＪＨ法による細孔容積が、３〜８ｍｌ／ｇであり、好ましくは４〜７ｍｌ／ｇ、更に好ましくは４〜６ｍｌ／ｇである。エアロゲル特有の細孔構造は網目状であり、樹脂に充填した際には樹脂が該細孔の隙間に浸透するため、特に樹脂の強度向上に効果を奏することができる。そして、同じ重量のエアロゲルをシリコーンに充填した場合、上記単位重量当たりの細孔容積が大きければ大きいほど、シリコーン内における上記細孔構造の占める体積割合が大きく、即ち分散性に優れ、樹脂強度が向上する。細孔容積が上記範囲を超えて小さくなればなるほど、シリコーン内における上記細孔構造の占める体積割合が小さく、即ち分散性に劣るため樹脂強度を発現する効果が十分に得られない。その場合、充填量を増加し、上記細孔構造の占める体積割合を保つことにより樹脂強度を維持することも可能であるが、充填量を増加することにより透明性が低下するため好ましくない。
【００１７】
また、細孔容積が、上記範囲を超えて大きいエアロゲルを得ることは難しく、得られた場合でも、細孔構造を形成する骨組みの強度が小さくなるため、樹脂混練時にかかる負荷等により細孔が潰れる虞れがある。
【００１８】
上記「ＢＪＨ法による細孔容積」は、測定対象のサンプルを、１ｋＰａ以下の真空下において、１５０℃の温度で２時間以上乾燥させ、その後液体窒素温度における窒素の吸着剤のみの吸着等温線を取得し、ＢＪＨ法（Ｂａｒｒｅｔｔ，Ｅ．Ｐ．；Ｊｏｙｎｅｒ，Ｌ．Ｇ．；Ｈａｌｅｎｄａ，Ｐ．Ｐ．，Ｊ．Ａｍ．Ｃｈｅｍ．Ｓｏｃ．７３，３７３（１９５１））により解析して得られる細孔半径１ｎｍ以上１００ｎｍ以下の細孔に由来する細孔容積である。
【００１９】
本発明のエアロゲルのＢＪＨ法による細孔半径のピークは、１０〜５０ｎｍ、より好ましくは２０〜４０ｎｍの範囲にある。上記ＢＪＨ法による細孔半径のピークは、上記細孔容積と同様に吸着等温線をＢＪＨ法により解析して得られたものであり、細孔半径の対数による累積細孔容積の微分を縦軸にとり細孔半径を横軸にとってプロットした細孔分布曲線（体積分布曲線）が最大のピークをとる細孔半径である。
【００２０】
上記ＢＪＨ法による細孔容積、及び細孔半径のピークが上記範囲である本発明のエアロゲルは、細孔構造を形成する骨組みが強固となり、混練時、成形時にかかる負荷に対して細孔構造を十分に保つことが可能となる。
【００２１】
上述の物性を有する本発明のエアロゲルが充填されたシリコーンは透明性に優れ、具体的には、高透過率で、且つ高いヘイズ値を有し、そして驚くべきことに、透過率の温度依存性が小さい。本発明のエアロゲルを充填したシリコーンが、高透過率を有する機構の詳細は明らかではないが、エアロゲルの細孔の隙間にシリコーンが浸透するため、シリコーンに入射した可視光を屈折・散乱する物質は、エアロゲルの細孔構造を構成する一次粒子となる。当該エアロゲルの一次粒子径は、数ｎｍ程度であり、一般的な可視光の波長（３８０ｎｍ〜７５０ｎｍ程度）と比較すると、数十分の１から数１００分の１と小さいため、優れた透明性が得られたのではないかと推察する。尚、ヒュームドシリカの一次粒子径は、小さいもので１０ｎｍ程度である。火炎加水分解によって製造されるヒュームドシリカにおいて、一次粒子径が数ｎｍのものを製造することは困難である。
【００２２】
更に本発明のエアロゲルのレーザー回折式粒度分布により測定された体積基準累積５０％径（以下、Ｄ５０ともいう）は、１〜２０μｍの範囲にある。Ｄ５０が上記範囲にあることにより、当該エアロゲルを添加したシリコーンは、強度が高く、透明性が良いものとなる。
【００２３】
そして、本発明者等は、エアロゲルにおいて上記Ｄ５０が大きいほど透過した光のうち拡散した光の割合を示すヘイズ値が大きくなることを見出した。即ち、粉砕等により、Ｄ５０を上記範囲内において変化させることによって、ヘイズ値を変化させることが可能となる。Ｄ５０が、上記範囲を超えて大きくなるとシリコーンに充填する際に分散性が低下し、樹脂強度が低下する。上記範囲を超えて小さくなると、混練時の粉末の飛散等、取り扱いが困難となる。
【００２４】
本発明のエアロゲルは、シリコーンに充填した際に、強度と透明性に優れるため、シリコーン製の各種製品、例えば、電気機器の保護フィルム、安全ガラスの中間層、コンタクトレンズ等の充填剤として好適に使用できる。また、高透過率で、且つ高いヘイズ値を有し、更に透過率の温度依存性が小さいため、光を透過させると共に、拡散させたいという場合に、極めて有効に用いることができ、温度が変化する環境にも耐えうる。例えば、ＬＥＤ等の照明用途、照明用光拡散板等に好適に使用できる。
【００２５】
本発明のエアロゲルにおいて、レーザー回折式粒度分布により測定された体積基準累積１０％径（以下、Ｄ１０ともいう）と体積基準累積９０％径（以下、Ｄ９０ともいう）との比（Ｄ１０／Ｄ９０）が０．３以上であることが好ましい。上記（Ｄ１０／Ｄ９０）が大きいほど、粒度分布がシャープであり、粗大粒子を多く含まないため、樹脂への分散性が向上する。また、前記ヘイズ値は、エアロゲルの粒子径と相関関係があるため、粒度分布がシャープであると、所望のヘイズ値に近づけたい場合に好適に使用できる。
【００２６】
また、本発明のエアロゲルは、疎水化剤により表面処理されていることが好ましい。上記表面処理されたエアロゲルをシリコーンに充填した場合、エアロゲルの樹脂への分散性が向上し、また充填剤表面における樹脂との馴染みが良好となり、細孔構造の隙間の細部まで樹脂が浸透しやすくなるため、強度および透明性のより高いものが得られる。
【００２７】
上記疎水化剤としては公知のものが特に制限なく使用でき、一般式ＲｎＳｉＸ４−ｎ（Ｒは、炭化水素基、Ｘは、アルコキシ基、ハロゲン、ｎは１〜３の整数）で示される構造のものや、一般式Ｒ３ＳｉＮＨＳｉＲ３で示されるシラザン類が挙げられる。なかでも、トリメチルクロロシラン、ジメチルジクロロシラン（以下、ＤＭＤＣＳ）、モノメチルトリクロロシラン（以下、ＭＴＳ）、ヘキサメチルジシラザン等が好適に使用できる。
【００２８】
上述の物性を有する本発明のエアロゲルの製法は、特に限定されず、公知の方法により行うことが可能である。本発明者等の検討によれば、以下の方法により製造できる。
【００２９】
すなわち、本発明のシリコーン充填用のエアロゲルは、金属酸化物ゾルの作製、該ゾルをゲル化、熟成、洗浄、溶媒置換、疎水化処理、乾燥という工程を順番に行う常圧乾燥法により製造することができる。
【００３０】
以下では、金属酸化物がシリカ（ＳｉＯ２）である場合を例に挙げて、より詳しく説明する。
【００３１】
上記各工程のうち、シリカ（金属酸化物）ゾルの作製工程は、公知の方法を適宜選択して実施すればよい。該シリカゾル作製の原料としては、金属アルコキシド、ケイ酸アルカリ金属塩等を使用することができる。本発明のシリコーン充填用エアロゲルの原料として使用可能な金属アルコキシドを具体的に例示すると、テトラメトキシシラン、テトラエトキシシラン等が挙げられる。また、ケイ酸アルカリ金属塩としては、ケイ酸カリウム、ケイ酸ナトリウム等が挙げられ、化学式は、以下の式１で示される。
ｍ（Ｍ２Ｏ）・ｎ（ＳｉＯ２）    （式１）
（式中のｍ、ｎは正の整数を表し、Ｍはアルカリ金属原子を示す。）
上記のシリカゾル作製の原料のなかでも、安価な点でケイ酸アルカリ金属塩を好適に用いることができ、更には入手が容易であるケイ酸ナトリウムが好適である。
【００３２】
本発明のシリコーン充填剤に使用するエアロゲルのシリカゾル作製原料として、ケイ酸アルカリ金属塩を用いる場合には、塩酸、硫酸等の鉱酸により中和する方法か、あるいは対イオンがＨ＋とされている陽イオン交換樹脂（以下、「酸型陽イオン交換樹脂」）を用いる方法により、シリカゾルを作製することができる。
【００３３】
前述の酸により中和することによりシリカゾルを作製する方法としては、酸の溶液に対して、撹拌しながらケイ酸アルカリ金属塩の溶液を添加する方法や、配管内で衝突混合させる方法が挙げられる。用いる酸の量は、ケイ酸アルカリ金属塩のアルカリ分に対するモル比としては、１．０５〜１．２とすることが好ましい。酸の量をこの範囲にした場合には、作製したシリカゾルのｐＨは、１〜３程度になる。
【００３４】
また、上記の酸型陽イオン交換樹脂を用いてシリカゾルを作製する方法は、公知の方法により行うことができ、酸型陽イオン交換樹脂を充填した充填層に適切な濃度のケイ酸アルカリ金属塩の溶液を通過させるか、あるいは、ケイ酸アルカリ金属塩の溶液に、酸型陽イオン交換樹脂を添加、混合し、アルカリ金属を除去した後に濾別するなどして酸型陽イオン交換樹脂を分離することにより行うことができる。その際に、用いる酸型陽イオン交換樹脂の量は、溶液に含まれるアルカリ金属を交換可能な量以上を用いる必要がある。
【００３５】
上記の酸型陽イオン交換樹脂としては、市販のものを使用することができる。例えば、スチレン系、アクリル系、メタクリル系等で、イオン交換性基としてはスルフォン酸基やカルボニル基が置換されたものを用いることができる。このうち、スルフォン酸基を有する、いわゆる強酸型の陽イオン交換樹脂を好適に用いることができる。
【００３６】
なお上記の酸型陽イオン交換樹脂は、アルカリ金属の交換に使用した後に、硫酸や塩酸を通過させることで、再生処理を行うことができる。再生に用いる酸の量は、通常は、イオン交換樹脂の交換容量に対して２〜１０倍の量が用いられる。
【００３７】
上記の方法により作製したシリカゾルの濃度としては、シリカ分の濃度として、５０〜１５０ｇ／Ｌ程度とすることが好ましい。５０ｇ／Ｌ以上とすることによりゲル化の時間を適度に短くして効率的に製造できると共に、シリカゾル中のシリカ分が多いために、エアロゲルの骨格構造の形成が十分となり易く、乾燥時に収縮を起こし難いため細孔容積が大きくなる傾向にある。更に、密閉容器等に充填した際や、撹拌・混合した際の外圧によって、細孔が潰れてしまう可能性が低く、強固な凝集構造が得られ、良好なシリコーン充填剤としての性能が発揮できるようになる。
【００３８】
また１５０ｇ／Ｌ以下とすることにより、エアロゲルの密度が小さくなり、単位質量当たりに含まれるシリカ粒子数が増大するため、少量の添加でも強度の高いシリコーンを得ることが可能になる。
【００３９】
本発明のエアロゲルを製造するには、上記のゾルの作製に引き続き、シリカゾルに対してアンモニア水（例えば５％程度）、苛性ソーダ、アルカリ金属塩等を加え、ｐＨを３〜６に調整しゾルをゲル化させる。ゲルが適切な粒度（例えば１５０μｍ〜４ｍｍ程度）となるようにゲルをつぶしながら適切な目開きの篩を通して、粉砕し適切な粒度の水系ゲルスラリーとする。ｐＨが３より低いとゲル化するのに時間を要し効率が悪く、またｐＨが６を超える場合、直ちにゲル化し、均一なゲルが形成しにくくなる。さらには、一次粒子の合一もしくは成長し一次粒子径が大きくなり、比表面積が小さくなる傾向があり微細な凝集構造が形成しにくく、細孔容積が低くなり目的のエアロゲルが出来ない傾向がある。
【００４０】
上記のゲル化にかかる時間は、温度やシリカゾルの濃度にもよるが、ｐＨ５．０、５０℃、シリカゾル中のシリカ濃度が８０ｇ／Ｌの場合には、数分後にゲル化が起こる。
【００４１】
本発明のエアロゲルを製造するに際しては、上記のゲル化に引き続き、シリカ濃度５０〜８０ｇ／Ｌと低い場合又はゲル化のｐＨが３〜４と低い場合には、ゲル化体のシリカ骨格構造強度を強固にするため、熟成を行うことが好ましい。この熟成時のｐＨ、温度、時間によりエアロゲルの比表面積が変化する。ｐＨが高いほど、温度が高いほど、時間が長いほど、比表面積は低下するが、エアロゲルの骨格構造が強くなるため、乾燥収縮を抑制し、細孔容積を高める効果がある、さらにはシリコーン充填剤として使用する際には細孔がつぶれないまま保持できることから、物性バランスを調整し条件を決めることが好ましい。
【００４２】
上記の熟成温度の範囲としては、好ましくは３０〜８０℃である。熟成温度がこの範囲を外れて高い場合には、温度を上昇させるために必要な熱量が多大となり、熟成温度がこの範囲を外れて低い場合には、熟成の効果を得るのに必要な時間が長くなる。また、上記の熟成時間の範囲としては、ゲル化させるｐＨが３〜４の場合、５〜２４時間程度が好ましい。また、ゲル化させるｐＨが４〜６に場合は、ゲル化直後０〜２４時間程度が好ましい。この熟成時間が２４時間を超えると、熟成中にシリカ一次粒子の合一もしくは成長し一次粒子径が大きくなり、比表面積が低下し、微細の凝集構造が形成しにくくなり細孔容積が低くなる傾向がある。
【００４３】
なお洗浄操作は、水系ゲルスラリーを水により洗浄することで、ゲル中に含まれる塩を取り除く操作である。従って、酸型陽イオン交換樹脂を用いてゾルを作製した場合には、この洗浄操作は必要ない。シリコーン充填剤に使用するエアロゲルを製造するには、この洗浄は、洗浄液の伝導度が１００μＳ／ｃｍ以下になるまで行うことが好ましい。当該洗浄操作は、公知の方法により行うことができる。例えば、ゲルに対して一定量の水を加え一定時間おいたのちに洗浄水を抜くことを繰り返す方法や、カラムに入れたゲルに対して水を一定量通過させる方法等が挙げられる。カラムにより洗浄を行う場合には、効率を上げる目的で、０．２〜１．０ＭＰａ程度の加圧下で行うことができる。
【００４４】
本発明のエアロゲルを製造するためには、溶媒置換が行われる。この溶媒置換は上記方法で得たゲルを乾燥するに際し、乾燥収縮を起こさないよう、ゲルの作製に用いた水を、表面張力の小さな溶媒に置き換えるものである。直接水を表面張力の小さな溶媒に置き換えることは困難なため、通常はこの溶媒置換は、２段階で行われる。１段目に用いる溶媒の選定基準としては、水、及び２段目の溶媒置換に用いられる溶媒に対して混和性が良いことが挙げられる。
【００４５】
１段目の溶媒置換には、メタノール、エタノール、イソプロピルアルコール、アセトン等の水と任意の割合で混合可能な、所謂、親水性有機溶媒を用いることができ、好適には、メタノール又はエタノールを用いることができる。また、２段目に用いる溶媒の選定基準としては、引き続き行われる疎水化処理に用いられる処理剤と反応しないこと、乾燥収縮を起こさないために表面張力が小さいことが挙げられる。２段目に用いる溶媒としては、ヘキサン、ジクロロメタン、メチルエチルケトン、ヘプタン等を用いることができ、好適にはヘキサンを用いることができる。むろん必要に応じて、上記１段目の溶媒置換と２段目の溶媒置換との間に、さらなる溶媒置換を行っても構わない。
【００４６】
上記の１段目の溶媒置換は、公知の方法により行うことができる。例えば、ゲルに対して一定量溶媒を加え一定時間置いた後に溶媒を抜くことを繰り返す方法や、カラムに入れたゲルに対して溶媒を一定量通過させる方法等が挙げられる。置換に用いる溶媒を節約する上では、カラムを用いた方法が好ましい。また、カラムにより置換を行う場合には、効率を上げる目的で、０．２〜１ＭＰａ程度の加圧下で行うことができる。
【００４７】
上記の溶媒置換に用いられる溶媒の量としては、ゲル中の水分を十分に置換できる量とすることが好ましい。置換後のゲル中の含水率としては、シリカ分に対して１０％以下とすることが好ましい。上記のカラムにより方法を採用する場合には、ゲルの容量に対して５〜１０倍の量の溶媒を用いることができる。
【００４８】
上記２段目の溶媒置換についても、１段目の溶媒置換と同様の方法で行うことができ、１段目に用いた溶媒を十分置換できる量で行うことができる。カラムによる方法を採用する場合には、ゲルの容量に対して５〜１０倍量の溶媒を用いることができる。
【００４９】
なお、上記の置換のために用いた溶媒は、回収し、蒸留塔の精製を行った後に、繰り返し使用することが、溶媒にかかる費用を節約する上で好ましい。
【００５０】
本発明のシリコーン充填剤用エアロゲルは、上記の溶媒置換の後に、疎水化処理を行うことができる。疎水化処理に用いる処理剤としては、一般式ＲｎＳｉＸ４−ｎ（Ｒは、炭化水素基、Ｘは、アルコキシ基、ハロゲン、ｎは１〜３の整数）で示される構造のものや、一般式Ｒ３ＳｉＮＨＳｉＲ３で示されるシラザン類が好適に用いられる。好ましくは、トリメチルクロロシラン、ジメチルジクロロシラン（以下、ＤＭＤＣＳ）、モノメチルトリクロロシラン（以下、ＭＴＳ）、ヘキサメチルジシラザンである。
【００５１】
上記の疎水化処理の際に使用する処理剤の量としては、処理剤の種類にもよるが、例えばＤＭＤＣＳを処理剤として用いる場合には、シリカ１００質量部に対して５０〜１５０質量部である。ＤＭＤＣＳ処理剤の量が５０質量部より少ないと、後工程の溶媒乾燥の際に乾燥収縮が起こり、目的の細孔容積が得られなかったり、目的の細孔容積が得られたエアロゲルであっても粒子同士の反撥（スプリングバック効果）が少なくなり、外力が加わった時に細孔の潰れを生じる。より好ましくは８０〜１３０質量部である。
【００５２】
上記の疎水化処理の条件は、前記溶媒置換処理後のゲルを含む液に対して、一定量の溶媒を追加した後に疎水化処理剤を加え、一定時間反応させることにより行うことができる。疎水化処理剤としてＤＭＤＣＳを用い、処理温度を５０℃とした場合には、１２時間程度以上保持することで行うことができる。
【００５３】
本発明のエアロゲルを得るためには、上記溶媒置換、若しくは疎水化処理の後に、濾別し、未反応の処理剤を溶媒で洗浄した後に、乾燥する。乾燥する際の温度は、溶媒の沸点以上で、表面処理剤の分解温度以下であることが好ましく、圧力は常圧、あるいは減圧下で行うことが好ましい。
【００５４】
本発明におけるエアロゲルは、上記のようにして得た塊粒状の乾燥エアロゲルを公知の方法で粉砕することにより得ることができる。
【００５５】
ただし、粒度分布がシャープなエアロゲルは、湿式粉砕では得られにくい為、乾式粉砕を行うことが好ましい。これらの原因機構は明らかでないが、湿式粉砕では粒子ひとつひとつに加わる粉砕エネルギーが大きすぎたり、粒子に均一にエネルギーが掛けづらい為、平均粒径を大幅に下回る小さな粒子の割合が増えたり、逆に、粉砕されずに残った粒径の大きな粗粒の割合が増えたり、または、その両方の現象が起こったりして、粒度分布のシャープなエアロゲルは得られにくいと考えられる。その為、本発明のエアロゲルを得るためには、乾式粉砕を行うことが好ましい。
【００５６】
そして、望ましくは乾式粉砕でも、ボールミルなど比較的長時間強い力を加え続ける方法よりもジェットミルなどの比較的短時間強い力を加える方法が、シャープな粒度分布を得るという点、エアロゲルの微細構造を破壊し難く、よって比表面積や細孔容積を減少させにくいという点で好ましい。
【００５７】
更には、目的の粒度分布を有するエアロゲルを得るためにジェットミルを用いて粉砕する際は、該ジェットミルでの粉砕条件として、圧縮空気またはＮ２などの不活性ガスにおける粉体濃度を１０ｇ／ｍ３以上２２０ｇ／ｍ３以下、好ましくは１５ｇ／ｍ３以上１９０ｇ／ｍ３以下、より好ましくは１５ｇ／ｍ３以上３０ｇ／ｍ３以下にすることが好ましい。該粉体濃度にすることによって、ジェットミルの粉砕室内における粉体濃度が高まり、粉砕能力が向上するが、粉体濃度を上げ過ぎても個々の粒子に加わる粉砕力が分散するため、該粉体濃度が好ましい。
【００５８】
更には、該供給量が得られにくい場合は一度粉砕したものを再度数回粉砕することによって、目的の粒度分布を有するエアロゲルを得られる。
【００５９】
なお前述のとおり、エアロゲルのネットワーク構造の強さは、ゲル熟成時のｐＨが高いほど、熟成時間が長いほど、熟成温度が高いほど強くなるため、粉砕され難くなる傾向にある。よって本発明のエアロゲルを得るためには、粉砕圧／風量を高くしたり、複数回の粉砕に供したりする必要性が高い傾向がある。
【００６０】
このような粉砕により、好ましくはＤ５０が１〜２０μｍとなるまで粉砕を行えばよい。
【００６１】
なお無論、上述した製法は一例であり、本発明のエアロゲルが上記製造方法により得られたものに限定されるものではなく、他の公知の粉砕、解砕、分級等を適宜選択して実施し製造してもよい。
【００６２】
本発明のシリコーン組成物において、上述の物性を有する本発明のエアロゲルの配合量は、シリコーン１００重量部に対し１０〜１５０重量部であり、３０〜１００重量部であることが好ましい。エアロゲルの配合量が上記範囲よりも小さい場合、シリコーンの強度が得られにくく、上記範囲を超えて大きいとシリコーンに分散させることが困難である。
【００６３】
上記シリコーンは、ケイ素と酸素からなるシロキサン結合（−Ｓｉ−Ｏ−）を主骨格とするオリゴマー及びポリマーであり、オルガノポリシロキサンにより構成される。その種類は特に限定されず、変性シリコーンも含む。例えば、分岐状や直鎖状の物が挙げられ、当該オルガノポリシロキサンの側鎖や末端が、水素原子、メチル基、エチル基、プロピル基、ブチル基、ヘキシル基、オクチル基等のアルキル基、シクロペンチル基、シクロヘキシルキ等のシクロアルキル基、ビニル基、アリル基、プロペニル基等のアルケニル基、ベンジル基、２−フェニルエチル基等のアラルキル基、アミノ基、ヒドロキシル基、カルボキシル基、ポリエーテル基及びエポキシ基、あるいはこれらの基の水素原子の一部、又は全部をハロゲン原子又はシアノ基等で置換したものが挙げられる。
【００６４】
上記シリコーンの形状は、オイル、エマルジョン、レジン、ワニス、ゴムおよびパウダー等、特に制限されることなく好適に使用できる。るが、なかでも、レジン、ゴムに上記充填剤を充填して得られるシリコーンレジン、シリコーンゴムは、シリコーン特有の透明性を損なうことなく、強度に優れるため、シリコーン製の各種製品、例えば、電気機器の保護フィルム、安全ガラスの中間層、コンタクトレンズ、ＬＥＤ等の照明用途、照明用光拡散板等に好適に使用でき、本発明の効果を発揮することができる。
【００６５】
シリコーンに対するエアロゲルの配合量が上記範囲よりも小さい場合、シリコーンの強度が得られにくく、上記範囲を超えて大きいとシリコーンに分散させることが困難である。
【００６６】
本発明のシリコーン組成物において、エアロゲルの分散性を高めるため、公知の分散剤を配合することができる。分散剤の種類、配合量は特に制限されないが、たとえば、低分子量のαωヒドロキシポリシリキサンやヘキサメチルジシロキサン等の分散剤をシリコーン１００重量部に対して、３〜３０重量部程度配合してやればよい。
【００６７】
本発明のエアロゲルのシリコーンへの充填方法は特に限定されず、公知の方法、例えば、２本ロール、ニーダー、バンバリーミキサー等により行うことができる。
さらに、本発明のエアロゲルを充填したシリコーン組成物に、有機過酸化物等の加硫剤や白金やパラジウム系の硬化触媒を添加し、所望の形に成形後、熱硬化や付加重合によって硬化させることができる。
尚、本発明のシリコーンの充填剤として、上記エアロゲルを充填していればよいのであって、その他の公知の金属酸化物等充填剤と併用することもできる。
【実施例】
【００６８】
以下、本発明を具体的に説明するため、実施例を示す。ただし本発明はこれらの実施例のみに制限されるものではない。
【００６９】
＜エアロゲルの物性評価方法＞
（レーザー回折による粒度分布の測定）
４０ｍｌのイソプロピルアルコールに対して当該球状金属酸化物を０．１ｇ添加し、シャープマニュファクチュアリング株式会社製のＵＴ−１０５Ｓを用いて、出力１００ｗで６分間分散させた。その分散液の粒度分布を日揮装置株式会社社製  Ｍｉｃｒｏｔｒａｃ  ＭＴ３０００を用いて測定を行った。溶媒の屈折率は１．３８とし、粒子の屈折率は１．４６とした。得られた粒度分布から、体積分布に対するＤ１０、Ｄ５０、Ｄ９０を評価した。
（その他のエアロゲル物性値の測定）
ＢＥＴ比表面積、ＢＪＨ細孔容積、及び細孔半径のピークの測定は、前述の定義に従って日本ベル株式会社製ＢＥＬＳＯＲＰ−ｍｉｎｉにより行った。
【００７０】
＜シリコーンの物性評価方法＞
（１）シリコーンゴムコンパウンド作成（ニーダー混練法）
モメンティブ・パフォーマンス・マテリアルズ（ＭＰＭ）製シリコーン生ゴムＧＳ−６１０  ５０重量部、ＧＳ−６２０  ５０重量部に対して測定対象となるエアロゲル、又はヒュームドシリカを４０重量部、分散剤（ＭＰＭ製  ＸＣ９６−７２３  粘度３０ｍＰａ・ｓ）８重量部を、加圧ニーダー（モリヤマ製  ＤＳ０．５−３ＭＨＢ-Ｅ）を用いて加圧せずに５０℃で３０分間粉体混練し、その後加圧下で１８５℃まで昇温しながら混練した。その後加圧せずに解放したまま１８５℃で３０分混練を行なってシリコーンゴムコンパウンドを作成した。
得られたシリコーンゴムコンパウンドを２４時間放置後、４インチ２本ロールを用いてシリコーンゴムコンパウンド１００重量部に対して、加硫剤（ＭＰＭ製  ＴＣ−８）０．５重量部を添加して均一になるまで混練した。加硫は、一次加硫（１８０℃・１５分）、二次加硫（２００℃・４時間）行い、厚み２ｍｍと１２ｍｍのシリコーンゴムシートとした。このシートを用い、ゴムの補強性、透明性、及び比重の評価を行った。
補強性の評価
引張強度、伸び：ＪＩＳ  Ｋ６２５１に準じて測定した。
引裂強度：ＪＩＳ  Ｋ６２５２に準じて測定した。
透明性の評価
厚み１２ｍｍのシリコーンゴムシートについて評価した。
【００７１】
ヘイズ、全光透過率：ＪＩＳ  Ｋ７１３６（ＩＳＯ１４７８２）、ＪＩＳ  Ｋ７３６１−１（ＩＳＯ１３４６８−１）に準じて測定した。
比重の評価
アルファーミラージュ製  ＳＤ−２００Ｌを用いてアルキメデス法により測定した。
シリコーン粘度の評価
シリコーンオイル（東レダウコーニング製  ＳＨ２００  １０００ｃｓ）１００重量部に対して、測定対象となるエアロゲル、ヒュームドシリカ５．５重量部添加し、ホモミキサー（プライミックス社製、Ｔ．Ｋ．ＨＯＭＯＭＩＫＥＲ  ＭＡＲＫ２）を用いて、１００００ｒｐｍの条件で２分間混合した後に、ＢＨ型粘度計（ローターＮＯ６）にて、６０ｒｐｍの条件にて粘度を測定した。また６ｒｐｍの条件でも粘度を測定し、チキソトロピーインデックス（ＴＩ）を６０ｒｐｍの粘度を６ｒｐｍの粘度で除することにより求めた。詳細な測定条件は、ＪＩＳ  Ｋ５４００に準じて行った。
【００７２】
＜実施例１＞
以下の条件でエアロゲルを作製した。
【００７３】
３号ケイ酸ソーダ（ＪＩＳ  Ｋ１４０８）をＳｉＯ２濃度が１６．５ｇ／１００ｍＬになるまで希釈し、このケイ酸ソーダと硫酸（９．５ｇ／１００ｍＬ）を室温で混合反応させ、シリカゾル（ＳｉＯ２濃度が８％、ｐＨ２）１０００ｍｌを製造した。前記シリカゾルに、３号ケイ酸ソーダをＳｉＯ２濃度が８％に希釈したものを添加してｐＨ６．０として、ゲル化させ、４０℃のウォータバスにて２４時間熟成した。その後、２ｍｍの網を通して粉砕したゲルを通液カラムに入れ、導電率１００μＳ以下まで通水し、ゲルの洗浄を行った。その後、通液カラムにて、水分濃度０．２ｗｔ％以下までエタノールで置換し、更にエタノール濃度０．１ｗｔ％以下までトルエンで置換した。
【００７４】
得られたトルエンを分散媒としたゲルを２０００ｍｌのガラス容器に入れ、ＤＭＤＣＳを６０ｇ加え、６０℃で６時間撹拌反応させた。反応後、ゲルを吸引濾過により濾別し、常圧、窒素雰囲気下、１２０℃で１２時間乾燥させて粗エアロゲルを得た。
【００７５】
こうして得られた粗エアロゲルの疎水性は、該エアロゲル１ｇを水１００ｍＬのビーカーに入れ、数十秒間撹拌した後、静置し、エアロゲル相と水相とに完全に分離することで確認した。
【００７６】
上記粗エアロゲルをジェットミル（セイシン企業株式会社製、ＳＴＪ−１００）で粉砕し、目的のエアロゲルを得た。このときのフィード圧とミル圧は共に０．１ＭＰａ、０．２ｍ３／ｍｉｎの圧縮空気を用い、原体の供給量は３５ｇ／ｍｉｎ、単位風量当たり１８７ｇ／ｍ３で行った。得られたエアロゲルは、比表面積が５９０ｍ２／ｇ、細孔容積が４．１ｍｌ／ｇ、細孔半径のピークが２５ｎｍ、Ｄ５０が７．６μｍ、Ｄ１０／Ｄ９０が０．１３であった。当該エアロゲルを充填したシリコーンの物性値を表１に示す。
＜実施例２＞
実施例１で得られたエアロゲルをジェットミルで再度粉砕し、更にＤ５０が小さいエアロゲルを得た。この再粉砕した際の条件は、フィード圧とミル圧は共に０．５ＭＰａ、０．９ｍ３／ｍｉｎの圧縮空気を用い、原体の供給量は２４ｇ／ｍｉｎ、単位風量当たり２６ｇ／ｍ３で行った。得られたエアロゲルは、比表面積が５９０ｍ２／ｇ、細孔容積が４．１ｍｌ／ｇ、細孔半径のピークが２５ｎｍ、Ｄ５０が２．７μｍ、Ｄ１０／Ｄ９０が０．３４であった。当該エアロゲルを充填したシリコーンの物性値を表１に示す。
＜比較例１＞
ヒュームドシリカとしてＱＳ−３０（株式会社トクヤマ製、親水性レオロシール、比表面積３００ｍ２／ｇ）を充填したシリコーンの物性を評価した。その結果を表１に示す。
＜比較例２＞
ヒュームドシリカとして疎水性のＨＭ−３０Ｓ（株式会社トクヤマ製、レオロシール、表面処理前の比表面積３００ｍ２／ｇ）を分散剤未添加で充填したシリコーンの物性を評価した。その結果を表１に示す。
【００７７】
【表１】
2015067691.tif 000002